МИКРОПОРИСТАЯ ПОЛИОЛЕФИНОВАЯ МЕМБРАНА, СПОСОБ ЕЕ ПОЛУЧЕНИЯ, СЕПАРАТОР АККУМУЛЯТОРА И АККУМУЛЯТОР

5
3
5
3
1. Микропористая полиолефиновая мембрана, включающая полиэтиленовую смолу и обладающая (а) температурой отключения 135°С или ниже, при которой воздушная проницаемость, измеренная при нагревании со скоростью повышения температуры 5°С/мин, достигает 1·10 с/100 см, (b) максимальной степенью усадки при расплавлении 40% или менее в поперечном направлении в диапазоне температур 135-145°С, которую определяют термомеханическим анализом под нагрузкой в 2 грамм-силы и со скоростью повышения температуры 5°С/минуту, и (с) температурой расплавления 150°С или выше, при которой воздушная проницаемость, измеренная при дальнейшем нагревании после достижения температуры отключения, вновь становится равной 1·10 с/100 см.
2. Микропористая полиолефиновая мембрана по п.1, в которой полиэтиленовая смола имеет температуру 135°С или ниже, при которой теплота плавления кристаллов, измеренная дифференциальной сканирующей калориметрией при постоянной скорости повышения температуры в диапазоне 3-20°С/мин, достигает 60% от полной теплоты плавления кристаллов.
4
3. Способ изготовления микропористой полиолефиновой мембраны по п.1 или 2, включающий стадии (1) смешивания расплава полиолефиновой смолы, включающей полиэтиленовую смолу с температурой 135°С или ниже, при которой теплота плавления кристаллов, измеренная дифференциальной сканирующей калориметрией при постоянной скорости повышения температуры в диапазоне 3-20°С/мин, достигает 60% от полной теплоты плавления кристаллов, с мембранообразующим растворителем для получения раствора полиолефиновой смолы с угловой частотой 0,1 рад/с или более, при которой модуль накопления и модуль потерь, полученные измерением вязкоупругости расплава при постоянной температуре в диапазоне 160-220°С, равны друг другу, и комплексной вязкостью 1·10 Па·с или более при угловой частоте 0,01 рад/с при измерении вязкоупругости расплава, (2) экструзии раствора полиолефиновой смолы через фильеру, (3) его охлаждения для формирования гелеобразного листа и (4) удаления мембранообразующего растворителя из гелеобразного листа.
4. Способ изготовления микропористой полиолефиновой мембраны по п.3, в котором смешивание расплава полиолефиновой смолы с мембранообразующим растворителем проводят в двухшнековом экструдере, отношение Q/Ns общей скорости загрузки Q (кг/ч) полиолефиновой смолы и мембранообразующего растворителя к скорости вращения шнека Ns (об/мин) двухшнекового экструдера составляет 0,1-0,55 кг/ч/об/мин.
5. Способ изготовления микропористой полиолефиновой мембраны по п.3 или 4, в котором гелеобразный лист растягивают со скоростью 1-80%/с в расчете, что длина в направлении растяжения перед растяжением составляет 100%.
6. Сепаратор аккумулятора, сформированный из микропористой полиолефиновой мембраны по п.1 или 2.
7. Аккумулятор, включающий сепаратор, сформированный из микропористой полиолефиновой мембраны по п.1 или 2.